(57)【特許請求の範囲】
【請求項１】
４，４’−ジフェニルメタンジイソシアネート、トルエンジイソシアネート、シクロヘキシルメタンジイソシアネート、及びイソホロンジイソシアネートからなる群より選ばれる１種以上のポリイソシアネートを原料とする、アニオン性基を有するウレタン樹脂（Ａ）、水（Ｂ）、及び、芳香環を有さず、かつ炭素原子数が１０以上の疎水部を有する界面活性剤（Ｃ）を含有するウレタン樹脂組成物により形成された、密度が２００〜１，０００ｋｇ／ｍ３であることを特徴とする発泡ウレタンシート。
【請求項２】
前記界面活性剤（Ｃ）が、ステアリン酸塩である請求項１記載の発泡ウレタンシート。
【請求項３】
前記ウレタン樹脂（Ａ）の流動開始温度が、８０℃以上である請求項１又は２記載の発泡ウレタンシート。
【請求項４】
少なくとも、基材（ｉ）、及び、ポリウレタン層（ｉｉ）を有する合成皮革であって、
前記ポリウレタン層（ｉｉ）が、請求項１〜３のいずれか１項記載の発泡ウレタンシートにより形成されているものであることを特徴とする合成皮革。
【請求項５】
前記ポリウレタン層（ｉｉ）が、エンボス加工されているものである請求項４記載の合成皮革。
【発明の詳細な説明】
【技術分野】
【０００１】
本発明は、発泡ウレタンシートに関する。
【背景技術】
【０００２】
ポリウレタン樹脂は、優れた機械的強度、及び柔軟性を有することから、これまでコーティング剤、接着剤等の様々な用途で使用されている。その中で、これまではジメチルホルムアミド（ＤＭＦ）を含有する溶剤系ウレタン樹脂が広く利用されてきたが、ＤＭＦの法的規制は年々厳しくなっており、弱溶剤化、水系化、無溶剤化等に環境対応製品の開発が急務となっている。【０００３】
その中で、ウレタン樹脂を水中に分散させた水系ウレタン（ＰＵＤ）は最も盛んに研究がなされている。この水系ウレタンを様々な用途に利用する際には、風合い等の向上を目的に発泡体として成型するニーズも多い。水系ウレタンにより発泡体を成型する方法としては、例えば、マイクロカプセルを配合したり、二酸化炭素等の  気体をＰＵＤ配合液に分散させる機械発泡などが検討されている（例えば、特許文献１を参照。）。しかしながら、マイクロカプセルを配合する方法では、得られる発泡体の風合いが不良となったり、マイクロカプセルの膨張による平滑性不良が問題となる。また、気体を分散させる方法では、発泡体を製造する過程で配合液にかませた気泡が消失等するため、泡サイズ等の制御が困難であり、風合いの良好な発泡体を安定して得ることは困難であった。
【先行技術文献】
【特許文献】
【０００４】
【特許文献１】特開２００７−１９１８１０号公報
【発明の概要】
【発明が解決しようとする課題】
【０００５】
本発明が解決しようとする課題は、水を含有するウレタン樹脂組成物を使用して、風合い、及び引張強度に優れる発泡ウレタンシートを提供することである。
【課題を解決するための手段】
【０００６】
本発明は、ウレタン樹脂（Ａ）、水（Ｂ）、及び、炭素原子数が１０以上の界面活性剤（Ｃ）を含有するウレタン樹脂組成物により形成されたであり、密度が２００〜１，０００ｋｇ／ｍ３であることを特徴とする発泡ウレタンシートを提供するものである。【０００７】
また、本発明は、少なくとも、基材（ｉ）、及び、ポリウレタン層（ｉｉ）を有する合成皮革であって、前記ポリウレタン層（ｉｉ）が、前記発泡ウレタンシートにより形成されたものであることを特徴とする合成皮革を提供するものである。
【発明の効果】
【０００８】
本発明の発泡ウレタンシートは、風合い、及び、引張強度に優れるものである。【０００９】
また、前記発泡ウレタンシートを合成皮革に応用した際には、更に、剥離強度にも優れ、かつ、その表面上に意匠性に優れるエンボス加工を均一に作製できるものである。
【発明を実施するための形態】
【００１０】
本発明の発泡ウレタンシートは、ウレタン樹脂（Ａ）、水（Ｂ）、及び、芳香環を有さず、かつ炭素原子数が１０以上の疎水部を有する界面活性剤（Ｃ）を含有するウレタン樹脂組成物により形成されたであり、密度が２００〜１，０００ｋｇ／ｍ３であるものである。
【００１１】
前記ウレタン樹脂（Ａ）は、後述する水（Ｂ）中に分散等し得るものであり、例えば、アニオン性基、カチオン性基、ノニオン性基等の親水性基を有するウレタン樹脂；乳化剤で強制的に水（Ｂ）中に分散したウレタン樹脂などを用いることができる。これらのウレタン樹脂（Ａ）は単独で用いても２種以上を併用してもよい。これらの中でも、製造安定性の点から、親水性基を有するウレタン樹脂を用いることが好ましく、アニオン性基を有する水性ウレタン樹脂がより好ましい。
【００１２】
前記アニオン性基を有するウレタン樹脂を得る方法としては、例えば、カルボキシル基を有するグリコール化合物、及び、スルホニル基を有する化合物からなる群より選ばれる１種以上の化合物を原料として用いる方法が挙げられる。
【００１３】
前記カルボキシル基を有するグリコール化合物としては、例えば、２，２−ジメチロールプロピオン酸、２，２−ジメチロールブタン酸、２，２−ジメチロール酪酸、２，２−ジメチロールプロピオン酸、２，２−吉草酸等を用いることができる。これらの化合物は単独で用いても２種以上を併用してもよい。
【００１４】
前記スルホニル基を有する化合物としては、例えば、３，４−ジアミノブタンスルホン酸、３，６−ジアミノ−２−トルエンスルホン酸、２，６−ジアミノベンゼンスルホン酸、Ｎ−（２−アミノエチル）−２−アミノエチルスルホン酸等を用いることができる。これらの化合物は単独で用いても２種以上を併用してもよい。
【００１５】
前記アニオン性基を有するウレタン樹脂を製造するために用いる原料を用いる場合の使用量としては、より一層優れた水分散安定性が得られる点から、ウレタン樹脂（Ａ）の原料の合計質量中０．１〜４．８質量％の範囲であることが好ましく、０．５〜４質量％の範囲であることがより好ましく、１〜３質量％の範囲であることが更に好ましい。
【００１６】
前記カルボキシル基及びスルホニル基は、ウレタン樹脂組成物中で、一部又は全部が塩基性化合物に中和されていてもよい。前記塩基性化合物としては、例えば、アンモニア、トリエチルアミン、ピリジン、モルホリン等の有機アミン；モノエタノールアミン、ジメチルエタノールアミン等のアルカノールアミン；ナトリウム、カリウム、リチウム、カルシウム等を含む金属塩基化合物などを用いることができる。
【００１７】
前記カチオン性基を有するウレタン樹脂を得る方法としては、例えば、アミノ基を有する化合物の１種又は２種以上を原料として用いる方法が挙げられる。
【００１８】
前記アミノ基を有する化合物としては、例えば、トリエチレンテトラミン、ジエチレントリアミン等の１級及び２級アミノ基を有する化合物；Ｎ−メチルジエタノールアミン、Ｎ−エチルジエタノールアミン等のＮ−アルキルジアルカノールアミン、Ｎ−メチルジアミノエチルアミン、Ｎ−エチルジアミノエチルアミン等のＮ−アルキルジアミノアルキルアミンなどの３級アミノ基を有する化合物などを用いることができる。これらの化合物は単独で用いても２種以上を併用してもよい。
【００１９】
前記ウレタン樹脂（Ａ）としては、具体的には、例えば、ポリイソシアネート（ａ１）、ポリオール（ａ２）、及び前記した親水性基を有する水性ウレタン樹脂を製造するために用いる原料の反応物を用いることができる。
【００２０】
前記ポリイソシアネート（ａ１）としては、例えば、フェニレンジイソシアネート、トルエンジイソシアネート、ジフェニルメタンジイソシアネート、キシリレンジイソシアネート、ナフタレンジイソシアネート、ポリメチレンポリフェニルポリイソシアネート、カルボジイミド化ジフェニルメタンポリイソシアネート等の芳香族ポリイソシアネート；ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート、ダイマー酸ジイソシアネート、ノルボルネンジイソシアネート等の脂肪族又は脂環式ポリイソシアネートなどを用いることができる。これらのポリイソシアネートは、単独で用いても２種以上を併用してもよい。
【００２１】
前記ポリイソシアネート（ａ１）の使用量としては、製造安定性、及び得られる皮膜の機械物性の点から、前記ウレタン樹脂（Ａ）の原料の合計質量中５〜４０質量％の範囲であることが好ましく、１０〜３０質量％の範囲であることがより好ましい。
【００２２】
前記ポリオール（ａ２）としては、例えば、ポリエーテルポリオール、ポリエステルポリオール、ポリアクリルポリオール、ポリカーボネートポリオール、ポリブタジエンポリオール等を用いることができる。これらのポリオールは単独で用いても２種以上を併用してもよい。
【００２３】
前記ポリオール（ａ２）の数平均分子量としては、得られる皮膜の機械的強度の点から、５００〜８，０００の範囲であることが好ましく、８００〜４，０００の範囲であることがより好ましい。なお、前記ポリオール（ａ２）の数平均分子量は、ゲル・パーミエーション・カラムクロマトグラフィー（ＧＰＣ）法により測定した値を示す。
【００２４】
前記ポリオール（ａ２）には、必要に応じて、数平均分子量が５０〜４５０の鎖伸長剤（ａ２’）を併用しても良い。前記鎖伸長剤（ａ２’）としては、例えば、エチレングリコール、ジエチレンリコール、トリエチレングリコール、プロピレングリコール、ジプロピレングリコール、１，３−プロパンジオール、１，３−ブタンジオール、１，４−ブタンジオール、ヘキサメチレングリコール、サッカロース、メチレングリコール、グリセリン、ソルビトール、ビスフェノールＡ、４，４’−ジヒドロキシジフェニル、４，４’−ジヒドロキシジフェニルエーテル、トリメチロールプロパン等の水酸基を有する鎖伸長剤；エチレンジアミン、１，２−プロパンジアミン、１，６−ヘキサメチレンジアミン、ピペラジン、２，５−ジメチルピペラジン、イソホロンジアミン、１，２−シクロヘキサンジアミン、１，３−シクロヘキサンジアミン、１，４−シクロヘキサンジアミン、４，４’−ジシクロヘキシルメタンジアミン、３，３’−ジメチル−４，４’−ジシクロヘキシルメタンジアミン、１，４−シクロヘキサンジアミン、ヒドラジン等のアミノ基を有する鎖伸長剤などを用いることができる。これらの鎖伸長剤は単独で用いても２種以上を併用してもよい。
【００２５】
前記鎖伸長剤（ａ２’）を用いる場合の使用量としては、得られるウレタン樹脂（Ａ）の流動開始温度を調整しやすく、より一層優れた引張強度が得られる点から、ウレタン樹脂（Ａ）の原料の合計質量中０．８〜４．３質量％の範囲であることが好ましく、１〜３．５質量％の範囲であることがより好ましく、１．５〜３．２質量％の範囲であることが更に好ましい。
【００２６】
前記ウレタン樹脂（Ａ）の製造方法としては、例えば、前記ポリオール（ａ２）、前記親水性基を有するウレタン樹脂を製造するために用いる原料、前記鎖伸長剤（ａ２’）、及び前記ポリイソシアネート（ａ１）を一括に仕込み反応させる方法が挙げられる。これらの反応は、例えば５０〜１００℃で３〜１０時間行うことが挙げられる。
【００２７】
前記ウレタン樹脂（Ａ）を製造する際の、前記ポリオール（ａ２）が有する水酸基、前記親水性基を有するウレタン樹脂を製造するために用いる原料が有する水酸基及びアミノ基、並びに前記鎖伸長剤（ａ２’）が有する水酸基及びアミノ基の合計と、前記ポリイソシアネート（ａ１）が有するイソシアネート基とのモル比［イソシアネート基／（水酸基及びアミノ基）］としては、０．８〜１．２の範囲であることが好ましく、０．９〜１．１の範囲であることがより好ましい。
【００２８】
前記ウレタン樹脂（Ａ）を製造する際には、前記ウレタン樹脂（Ａ）に残存するイソシアネート基を失活させることが好ましい。前記イソシアネート基を失活させる場合には、メタノール等の水酸基を１個有するアルコールを用いることが好ましい。前記アルコールの使用量としては、ウレタン樹脂（Ａ）１００質量部に対し、０．００１〜１０質量部の範囲であることが好ましい。
【００２９】
また、前記ウレタン樹脂（Ａ）を製造する際には、有機溶剤を用いてもよい。前記有機溶剤としては、例えば、アセトン、メチルエチルケトン等のケトン化合物；テトラヒドロフラン、ジオキサン等のエーテル化合物；酢酸エチル、酢酸ブチル等の酢酸エステル化合物；アセトニトリル等のニトリル化合物；ジメチルホルムアミド、Ｎ−メチルピロリドン等のアミド化合物などを用いることができる。これらの有機溶媒は単独で用いても２種以上を併用してもよい。なお、前記有機溶剤は、最終のウレタン樹脂組成物を得る際には蒸留法等によって除去されることが好ましい。
【００３０】
前記ウレタン樹脂（Ａ）の流動開始温度としては、後述する起泡工程により発生した泡を安定的に保持し（特に乾燥工程において）、安定的に発泡ウレタンシートの密度を２００〜１，０００ｋｇ／ｍ３の範囲にすることができる点で、８０℃以上であることが好ましく、８０〜２２０℃の範囲であることより好ましい。
【００３１】
前記ウレタン樹脂（Ａ）の流動開始温度を調整する方法としては、主に後述するウレタン樹脂（Ａ）の原料であるポリオール（ａ２）の種類、鎖伸長剤（ａ２’）の使用量、及びポリイソシアネート（ａ１）の種類により調整する方法が挙げられる。前記流動開始温度を高く調整する方法としては、例えば、ポリオール（ａ２）としてポリカーボネートポリオールのように結晶性の高いポリオールを用いること、鎖伸長剤（ａ２’）の使用量を多くすること、ポリイソシアネート（ａ１）として、ジシクロヘキシルメタンジイソシアネートや４，４’−ジフェニルメタンジイソシアネートのように結晶性の高いポリイソシアネートを用いることなどが挙げられる。また、前記流動開始温度を低く調整する方法としては、例えば、ポリオール（ａ２）としてポリオキシプロピレングリコールのように結晶性の低いポリオールを用いること、鎖伸長剤（ａ２’）の使用量を少なくすること、ポリイソシアネート（ａ１）として、イソホロンジイソシアネートやトルエンジイソシアネートのように結晶性の低いポリイソシアネートを用いることなどが挙げられる。よって、これらの方法を適宜選択することによって、前記ウレタン樹脂（Ａ）の流動開始温度を調整することができる。なお、前記ウレタン樹脂（Ａ）の流動開始温度の測定方法は、後述する実施例にて記載する。
【００３２】
前記ウレタン樹脂（Ａ）としてアニオン性基を有するウレタン樹脂を用いる場合には、流動開始温度を調整しやすく、より一層優れた泡保持性、風合い、及び引張強度が得られる点から、４，４’−ジフェニルメタンジイソシアネート、トルエンジイソシアネート、シクロヘキシルメタンジイソシアネート、及びイソホロンジイソシアネートからなる群より選ばれる１種以上のポリイソシアネートと、ポリオール（ａ２）と、カルボキシル基を有するグリコール化合物と、水酸基を有する鎖伸長剤（ａ２’）を含む鎖伸長剤の反応物であるアニオン性基を有するウレタン樹脂（Ａ−Ａ−１）を用いることが好ましい。
【００３３】
前記水（Ｂ）としては、例えば、イオン交換水、蒸留水等を用いることができる。これらの水は単独で用いても２種以上を用いてもよい。
【００３４】
前記ウレタン樹脂（Ａ）と前記水（Ｂ）との質量比［（Ａ）／（Ｂ）］としては、水分散安定性、及び作業性の点から、１０／８０〜７０／３０の範囲であることが好ましく、２０／８０〜６０／４０の範囲であることがより好ましい。
【００３５】
前記界面活性剤（Ｃ）は、起泡により生じた泡を消失から防止するために、芳香環を有さず、かつ炭素原子数が１０以上の疎水部を有するものを用いることが必須である。
【００３６】
前記界面活性剤（Ｃ）としては、例えば、下記一般式（１）で表される界面活性剤；脂肪酸塩、コハク酸塩、スルホコハク酸塩、オクタデシルスルホコハク酸塩、スルホコハク酸エステル等を用いることができる。これらの界面活性剤は単独で用いても２種以上を併用しても良い。
【００３７】
0006521349.tif 000002
（式（１）中、Ｒは炭素原子数が１０〜２０の直鎖又は分岐構造を有するアルキル基を示し、ＸはＮａ、Ｋ、ＮＨ４、モルホリン、エタノールアミン、又はトリエタノールアミンを示す。）
【００３８】
前記界面活性剤（Ｃ）としては、前記したものの中でも、より一層優れた泡保持性を有することから、前記一般式（１）で表される界面活性剤を用いることが好ましく、炭素原子数が１３〜１９の直鎖のアルキル基を示すものを用いることがより好ましく、ステアリン酸塩が更に好ましい。
【００３９】
前記界面活性剤（Ｃ）の使用量としては、より一層優れた泡保持性が得られる点から、前記ウレタン樹脂（Ａ）（＝固形分）１００質量部に対して、０．０１〜１０質量部の範囲であることが好ましく、０．１〜５質量部の範囲がより好ましい。
【００４０】
前記ウレタン樹脂組成物は、前記ウレタン樹脂（Ａ）、水（Ｂ）、及び界面活性剤（Ｃ）を必須成分として含有するが、必要に応じてその他の添加剤を含有してもよい。
【００４１】
前記その他の添加剤としては、例えば、架橋剤、中和剤、増粘剤、ウレタン化触媒、充填剤、顔料、染料、難燃剤、レべリング剤、ブロッキング防止剤等を用いることができる。これらの添加剤は単独で用いても２種以上を併用してもよい。
【００４２】
前記架橋剤としては、発泡ウレタンシートの機械的強度の向上等の目的で用いられるものであり、例えば、ポリイソシアネート架橋剤、エポキシ架橋剤、メラミン架橋剤、オキサゾリン架橋剤等を用いることができる。これらの架橋剤は単独で用いても２種以上を併用してもよい。前記架橋剤を用いる場合の使用量としては、例えば、前記ウレタン樹脂（Ａ）（＝固形分）１００質量部に対して、０．０１〜１００質量部の範囲であることが好ましく、０．１〜５０質量部の範囲がより好ましく、０．５〜３０質量部の範囲が更に好ましく、１〜１０質量部が特に好ましい。
【００４３】
次に、本発明の発泡ウレタンシートの製造方法について説明する。
【００４４】
前記発泡ウレタンシートは、前記ウレタン樹脂組成物を起泡させ起泡液を得、この起泡液を基材に塗布し、乾燥させ、２００〜１，０００ｋｇ／ｍ３の密度を得ることにより製造される。
【００４５】
前記ウレタン樹脂組成物を起泡させ起泡液を得る方法としては、例えば、手による撹拌や、メカニカルミキサー等のミキサーを使用する方法が挙げられる。ミキサーを使用する場合には、例えば、５００〜３，０００ｒｐｍにて１０秒〜３分間撹拌させる方法が挙げられる。この際、発泡ウレタンシートの密度を本発明で規定する範囲に調整しやすい点から、起泡させる前後にて、１．３〜７倍の体積にすることが好ましく、１．２〜２倍の体積にすることがより好ましく、１．３〜１．７倍の体積にすることが更に好ましい。
【００４６】
得られた起泡液を離型紙等の基材に塗布する方法としては、例えば、ロールコーター、ナイフコーター、コンマコーター、アプリケーター等を使用する方法が挙げられる。
【００４７】
前記塗布物の乾燥方法としては、例えば、６０〜１３０℃の温度で３０秒〜１０分間乾燥させる方法が挙げられる。
【００４８】
以上の方法により得られる発泡ウレタンシートの厚さとしては、例えば、５〜２００μｍである。
【００４９】
前記発泡ウレタンシートの密度は、２００〜１，０００ｋｇ／ｍ３であることが必須である。前記密度がこの範囲であれば、優れた風合いと引張強度とを両立したシートとなる。前記密度としては、発泡ウレタンシートとして様々な用途に利用可能である点から３００〜９００ｋｇ／ｍ３の範囲であることが好ましく、４００〜８００ｋｇ／ｍ３の範囲がより好ましい。なお、前記発泡ウレタンシートの密度は、発泡ウレタンシートの質量を体積で割ることにより算出した値を示す。
【００５０】
次に、本発明の合成皮革について説明する。
【００５１】
本発明の合成皮革は、少なくとも、基材（ｉ）、及び、ポリウレタン層（ｉｉ）を有する合成皮革であって、前記ポリウレタン層（ｉｉ）が、前記発泡ウレタンシートにより形成されたものである。
【００５２】
前記合成皮革の製造方法としては、例えば、
（Ｘ）前記ウレタン樹脂組成物を起泡させ起泡液を得、この起泡液を離型紙上に塗布し、乾燥させ、前記基材（ｉ）と貼り合わせる方法、
（Ｙ）前記ウレタン樹脂組成物を起泡させ起泡液を得、この起泡液を、離型紙上に作製した表皮層上に塗布し、乾燥させ、前記基材（ｉ）と貼り合わせる方法、
（Ｚ）前記ウレタン樹脂組成物を起泡させ起泡液を得、この起泡液を前記基材（ｉ）上に塗布し、乾燥させ、必要に応じて、その上に、離型紙上に作製した表皮層（ｉｉｉ）を貼り合わせる方法などが挙げられる。
【００５３】
前記基材（ｉ）としては、例えば、ポリエステル繊維、ポリエチレン繊維、ナイロン繊維、アクリル繊維、ポリウレタン繊維、アセテート繊維、レーヨン繊維、ポリ乳酸繊維、綿、麻、絹、羊毛、グラスファイバー、炭素繊維、それらの混紡繊維等による不織布、織布、編み物等の繊維基材；前記不織布にポリウレタン樹脂等の樹脂を含浸させたもの；前記不織布に更に多孔質層を設けたもの；熱可塑性ウレタン（ＴＰＵ）等の樹脂基材などを用いることができる。
【００５４】
前記ポリウレタン層（ｉｉ）は、前記発泡シートにより形成されたものであり、その密度としては、より一層優れた風合いと剥離強度とを両立した合成皮革を得ることができる点から、３００〜９００ｋｇ／ｍ３の範囲であることが好ましく、４００〜８００ｋｇ／ｍ３の範囲がより好ましい。なお、前記ポリウレタン層（ｉｉ）の密度は、１０ｃｍ四方あたりの合成皮革の重量から１０ｃｍ四方あたりの基材（ｉ）の重量を減じた値を、ポリウレタン層（ｉｉ）の厚さで除した値を示す。なお、前記ポリウレタン層（ｉｉ）の密度は、前記ウレタン樹脂組成物を起泡具合により調整することができる。
【００５５】
前記表皮層（ｉｉｉ）としては、公知の材料により公知の方法で形成することができ、例えば、溶剤系ウレタン樹脂、水系ウレタン樹脂、シリコーン樹脂、ポリプロピレン樹脂、ポリエステル樹脂等を用いることができる。柔軟な風合い、及び耐熱性、耐加水分解性を重視する場合は、ポリカーボネート系ウレタン樹脂を用いることが好ましい。また、環境対応でのＤＭＦ低減化のためには、水系ポリカーボネート系ウレタン樹脂を用いることがより好ましい。
【００５６】
前記表皮層（ｉｉｉ）上には、必要に応じて、耐擦傷性向上等を目的に表面処理層（ｉｖ）を設けても良い。前記表面処理層（ｉｖ）としては、公知の材料により公知の方法で形成することができる。
【００５７】
以上、本発明の合成皮革は、前記した風合い及び引張強度に優れる発泡ウレタンシートを用いることにより、更に剥離強度にも優れ、かつ、その表面上に意匠性に優れるエンボス加工を均一に作製できるものである。
【００５８】
前記ポリウレタン層（ｉｉ）上にエンボス加工する方法としては、例えば、合成皮革のポリウレタン層（ｉｉ）上に、凹凸模様等の意匠性を施した離型紙を載置し、予熱したロール等で熱プレスする方法；凹凸模様等の意匠性を施したロールコーターを使用して、熱プレスする方法が挙げられる。前記熱プレス時には、例えば５０〜２００℃でロールを加熱することができる。
【実施例】
【００５９】
以下、実施例を用いて、本発明をより詳細に説明する。【００６０】
［合成例１］ウレタン樹脂（Ａ−１）の調製
メチルエチルケトン３，２８１質量部及びオクチル酸第一錫０．１質量部の存在下、ポリカーボネートポリオール（「ニッポラン９８０Ｒ」日本ポリウレタン株式会社製、数平均分子量；２，０００）１，０００質量部と、２，２−ジメチロールプロピオン酸１７質量部と、エチレングリコール４７質量部と、ジフェニルメタンジイソシアネート（以下、「ＭＤＩ」と略記する。）３４４質量部とを溶液粘度が２０，０００ｍＰａ・ｓに達するまで７０℃で反応させた後、メタノール３質量部を加えて反応を停止させてウレタン樹脂のメチルエチルケトン溶液を得た。このウレタン樹脂溶液にポリオキシエチレンジスチレン化フェニルエーテル（Ｈｙｄｒｏｐｈｉｌｅ−Ｌｉｐｏｐｈｉｌｅ  Ｂａｌａｎｃｅ（以下、「ＨＬＢ」と略記する）；１４）７０質量部と、トリエチルアミン１３質量部を混合させた後に、イオン交換水８００質量部を加えて転相乳化させることで前記ウレタン樹脂（Ａ−１）が水に分散した乳化液を得た。
次いで、前記乳化液からメチルエチルケトンを留去することによって、ウレタン樹脂（Ａ−１）５０質量％を含むウレタン樹脂組成物を得た。【００６１】
［合成例２］ウレタン樹脂（Ａ−２）の調製
メチルエチルケトン３，２８１質量部及びオクチル酸第一錫０．１質量部の存在下、ポリエーテルポリオール（「ＰＴＭＧ２０００」三菱化型株式会社製、数平均分子量；２，０００）１，０００質量部と、２，２−ジメチロールプロピオン酸１７質量部と、エチレングリコール４７質量部と、ＭＤＩを３４４質量部とを溶液粘度が２０，０００ｍＰａ・ｓに達するまで７０℃で反応させた後、メタノール３質量部を加えて反応を停止させてウレタン樹脂のメチルエチルケトン溶液を得た。このウレタン樹脂溶液にポリオキシエチレンジスチレン化フェニルエーテル（ＨＬＢ；１４）７０質量部と、トリエチルアミン１３質量部を混合させた後に、イオン交換水８００質量部を加えて転相乳化させることで前記ウレタン樹脂（Ａ−２）が水に分散した乳化液を得た。
次いで、前記乳化液からメチルエチルケトンを留去することによって、ウレタン樹脂（Ａ−２）５０質量％を含むウレタン樹脂組成物を得た。【００６２】
［合成例３］ウレタン樹脂（Ａ−３）の調製
メチルエチルケトン３，２８１質量部及びオクチル酸第一錫０．１質量部の存在下、ポリエステルポリオール（「プラクセル２２０」株式会社ダイセル製、数平均分子量；２，０００）１，０００質量部と、２，２−ジメチロールプロピオン酸１７質量部と、エチレングリコール４７質量部と、ＭＤＩを３４４質量部とを溶液粘度が２０，０００ｍＰａ・ｓに達するまで７０℃で反応させた後、メタノール３質量部を加えて反応を停止させてウレタン樹脂のメチルエチルケトン溶液を得た。このウレタン樹脂溶液にポリオキシエチレンジスチレン化フェニルエーテル（ＨＬＢ；１４）７０質量部と、トリエチルアミン１３質量部を混合させた後に、イオン交換水８００質量部を加えて転相乳化させることで前記ウレタン樹脂（Ａ−３）が水に分散した乳化液を得た。
次いで、前記乳化液からメチルエチルケトンを留去することによって、ウレタン樹脂（Ａ−３）５０質量％を含むウレタン樹脂組成物を得た。【００６３】
［合成例４］ウレタン樹脂（Ａ−４）の調製
メチルエチルケトン１，２７９質量部及びオクチル酸第一錫０．１質量部の存在下、ポリカーボネートポリオール（「ニッポラン９８０Ｒ」日本ポリウレタン株式会社製、数平均分子量；２，０００）１，０００質量部と、２，２−ジメチロールプロピオン酸１７質量部と、ジシクロヘキシルメタンジイソシアネート（以下、「Ｈ１２ＭＤＩ」と略記する。）２６２質量部とを、イソシアネート濃度が１．２質量％に達するまで７０℃で反応させてウレタンプレポリマーのメチルエチルケトン溶液を得た。このウレタン樹脂溶液にポリオキシエチレンジスチレン化フェニルエーテル（Ｈｙｄｒｏｐｈｉｌｅ−Ｌｉｐｏｐｈｉｌｅ  Ｂａｌａｎｃｅ（以下、「ＨＬＢ」と略記する）；１４）６４質量部と、トリエチルアミン２８質量部を混合させた後に、イオン交換水２，６５０質量部を加えて転相乳化させることで前記ウレタンプレポリマーが水に分散した乳化液を得た。得られた乳化液にエチレンジアミン２１質量部とイオン交換水１８９部を混合し鎖伸長反応することによってウレタン樹脂組成物を得た。
次いで、ウレタン樹脂組成物からメチルエチルケトンと水分を留去することによって、ウレタン樹脂（Ａ−４）５０質量％を含むウレタン樹脂組成物を得た。【００６４】
［合成例５］ウレタン樹脂（Ａ−５）の調製
メチルエチルケトン１，２７９質量部及びオクチル酸第一錫０．１質量部の存在下、ポリエーテルポリオール（「ＰＴＭＧ２０００」三菱化型株式会社製、数平均分子量；２，０００）１，０００質量部と、２，２−ジメチロールプロピオン酸１７質量部と、Ｈ１２ＭＤＩ  ２６２質量部とを、イソシアネート濃度が１．２質量％に達するまで７０℃で反応させてウレタン樹脂プレポリマー（Ａ‘−２）のメチルエチルケトン溶液を得た。このウレタン樹脂溶液にポリオキシエチレンジスチレン化フェニルエーテル（Ｈｙｄｒｏｐｈｉｌｅ−Ｌｉｐｏｐｈｉｌｅ  Ｂａｌａｎｃｅ（以下、「ＨＬＢ」と略記する）；１４）６４質量部と、トリエチルアミン２８質量部を混合させた後に、イオン交換水２，６５０質量部を加えて転相乳化させることで前記ウレタンプレポリマーが水に分散した乳化液を得た。得られた乳化液にエチレンジアミン２１質量部とイオン交換水１８９部を混合し鎖伸長反応することによってウレタン樹脂組成物を得た。
次いで、ウレタン樹脂組成物からメチルエチルケトンと水分を留去することによって、ウレタン樹脂（Ａ−５）５０質量％を含むウレタン樹脂組成物を得た。【００６５】
［合成例６］ウレタン樹脂（Ａ−６）の調製
メチルエチルケトン１，２７９質量部及びオクチル酸第一錫０．１質量部の存在下、ポリエステルポリオール（「プラクセル２２０」株式会社ダイセル製、数平均分子量；２，０００）１，０００質量部と、２，２−ジメチロールプロピオン酸１７質量部と、Ｈ１２ＭＤＩ  ２６２質量部とを、イソシアネート濃度が１．２質量％に達するまで７０℃で反応させてウレタン樹脂プレポリマーのメチルエチルケトン溶液を得た。このウレタン樹脂溶液にポリオキシエチレンジスチレン化フェニルエーテル（Ｈｙｄｒｏｐｈｉｌｅ−Ｌｉｐｏｐｈｉｌｅ  Ｂａｌａｎｃｅ（以下、「ＨＬＢ」と略記する）；１４）６４質量部と、トリエチルアミン２８質量部を混合させた後に、イオン交換水２，６５０質量部を加えて転相乳化させることで前記ウレタンプレポリマーが水に分散した乳化液を得た。得られた乳化液にエチレンジアミン２１質量部とイオン交換水１８９部を混合し鎖伸長反応することによってウレタン樹脂組成物を得た。
次いで、ウレタン樹脂組成物からメチルエチルケトンと水分を留去することによって、ウレタン樹脂（Ａ−６）５０質量％を含むウレタン樹脂組成物を得た。【００６６】
［実施例１］
合成例１で得られたウレタン樹脂組成物１００質量部に、増粘剤（Ｂｏｒｃｈｅｒｓ社製「Ｂｏｒｃｈｉ  Ｇｅｌ  ＡＬＡ」）２質量部、ステアリン酸アンモニウム０．５質量部、架橋剤（日本触媒株式会社製「エポクロスＷＳ−７００」）４質量部を加え、メカニカルミキサーを使用して２，０００ｒｐｍで１分間撹拌し、起泡させ、１．５倍の体積にした起泡液を得た。
これを離型紙に塗布し、８０℃で３分間、さらに１２０℃で２分間乾燥させることで、発泡ウレタンシートを製造した。【００６７】
［実施例２〜８］
用いる水性ウレタン樹脂組成物の種類、及び、ステアリン酸アンモニウムの使用量を表１〜３に示す通りに変更した以外は、実施例１と同様にして発泡ウレタンシートを得た。【００６８】
［比較例１］
合成例１で得られたウレタン樹脂組成物１００質量部に、増粘剤（Ｂｏｒｃｈｅｒｓ社製「Ｂｏｒｃｈｉ  Ｇｅｌ  ＡＬＡ」）２質量部、ドデシルベンゼンスルホン酸ナトリウム１．５質量部、架橋剤（日本触媒株式会社製「エポクロスＷＳ−７００」）４質量部を加え、メカニカルミキサーを使用して２，０００ｒｐｍで１分間撹拌し、起泡させ、１．５倍の体積にした起泡液を得た。
これを離型紙に塗布し、８０℃で３分間、さらに１２０℃で２分間乾燥させることで、シートを製造した。【００６９】
［比較例２］
合成例１で得られたウレタン樹脂組成物１００質量部に、増粘剤（Ｂｏｒｃｈｅｒｓ社製「Ｂｏｒｃｈｉ  Ｇｅｌ  ＡＬＡ」）２質量部、架橋剤（日本触媒株式会社製「エポクロスＷＳ−７００」）４質量部を加え、メカニカルミキサーを使用して２，０００ｒｐｍで１分間撹拌し、起泡させ、１．５倍の体積にした起泡液を得た。
これを離型紙に塗布し、８０℃で３分間、さらに１２０℃で２分間乾燥させたところ、乾燥工程にて泡が消失したため、ほぼ無孔のシートを形成した【００７０】
［比較例３］
合成例１で得られたウレタン樹脂組成物１００質量部に、増粘剤（Ｂｏｒｃｈｅｒｓ社製「Ｂｏｒｃｈｉ  Ｇｅｌ  ＡＬＡ」）２質量部、ドデシルベンゼンスルホン酸ナトリウム１．５質量部、ステアリン酸アンモニウム１質量部、架橋剤（日本触媒株式会社製「エポクロスＷＳ−７００」）４質量部を加え、メカニカルミキサーを使用して２，０００ｒｐｍで１分間撹拌し、起泡させ、７倍の体積にした起泡液を得た。
これを離型紙に塗布し、８０℃で３分間、さらに１２０℃で２分間乾燥させることで、シートを製造した。【００７１】
［数平均分子量の測定方法］
合成例で用いたポリオール等の数平均分子量は、ゲル・パーミエーション・カラムクロマトグラフィー（ＧＰＣ）法により、下記の条件で測定した。【００７２】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。【００７３】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」【００７４】
［ウレタン樹脂（Ａ）の流動開始温度の測定方法］
合成例で得られた水性ウレタン樹脂組成物を離型紙に塗布し（塗布厚さ１５０μｍ）、熱風乾燥機にて７０℃、４分間、次いで１２０℃で２分間乾燥することで乾燥物を得た。この乾燥物を、株式会社島津製作所製フローテスター「ＣＦＴ−５００Ａ」（口径１ｍｍ、長さ１ｍｍのダイスを使用、荷重９８Ｎ、昇温速度３℃／分）を使用して、流動開始温度を測定した。【００７５】
［風合いの評価方法］
得られた発泡ウレタンシートを手で触り、以下のように評価した。
「Ａ」：柔軟性に富む。
「Ｂ」：やや柔軟性がある。
「Ｃ」：柔軟性が劣る。
「Ｄ」：硬い。【００７６】
［引張強度の測定方法］
得られたウレタンシートを幅１０ｍｍ、長さ６０ｍｍに裁断したものを試験片とした。この試験片の両端をチャックで挟み、引張試験機「オートグラフＡＧ−Ｉ」（株式会社島津製作所製）を使用して、温度２３℃、湿度６０％の雰囲気下で、クロスヘッドスピード３００ｍｍ／分で引張り、１００％伸長時における引張強度を測定し、以下のように評価した。
「Ｔ」：１０Ｎ／ｃｍ２以上
「Ｆ」：１０Ｎ／ｃｍ２未満【００７７】
【表１】
0006521349.tif 000003
【００７８】
【表２】
0006521349.tif 000004
【００７９】
【表３】
0006521349.tif 000005
【００８０】
本発明の発泡ウレタンシートである実施例１〜８は、優れた風合い、及び引張強度を有することが分かった。【００８１】
一方、比較例１は、界面活性剤（Ｃ）の代わりに、芳香環を有するドデシルベンゼンスルホン酸ナトリウムを用いた態様であるが、泡保持性が不良であり、シートの風合いが硬く不良であった。【００８２】
比較例２は、界面活性剤（Ｃ）を使用しない態様であるが、泡保持性が不良であり、シートの風合いが硬く不良であった。【００８３】
比較例３は、発泡倍率を過剰にし、密度が本発明で規定する範囲を下回る態様であるが、引張強度が不良であった。【００８４】
［実施例９］
合成例１で得られたウレタン樹脂組成物１００質量部に、増粘剤（Ｂｏｒｃｈｅｒｓ社製「Ｂｏｒｃｈ  Ｇｅｌ  ＡＬＡ」）２質量部、ステアリン酸アンモニウム１．５質量部、架橋剤（日本触媒株式会社製「エポクロスＷＳ−７００」）４質量部を加え、メカニカルミキサーを使用して２，０００ｒｐｍで１分間撹拌し、起泡させ、１．５倍の体積にした起泡液を得た。
これをポリエステル繊維不織布に塗布し、８０℃で３分間、さらに１２０℃で２分間乾燥させることで、ポリウレタン層を形成した。次いで、得られたポリウレタン層上に、凹凸パターンが施された離型紙を載置し、１８０℃で予熱したロールプレスを施すことでエンボス加工された合成皮革を得た。【００８５】
［実施例１０〜１２］
用いるウレタン樹脂組成物の種類、及び、ステアリン酸アンモニウムの使用量を表４に示す通りに変更した以外は、実施例９と同様にして合成皮革を得た。【００８６】
［風合いの評価方法］
得られた合成皮革を手で触り、以下のように評価した。
「Ａ」：柔軟性に富む。
「Ｂ」：やや柔軟性がある。
「Ｃ」：柔軟性が劣る。
「Ｄ」：硬い。【００８７】
［剥離強度の測定方法］
実施例及び比較例で得られた合成皮革を、島津オートグラフ「ＡＧ−１」（株式会社島津製作所製）を使用して、フルスケール５ｋｇ、ヘッドスピード２０ｍｍ／分の条件にて剥離強度を測定し、以下のように評価した。
「Ａ」：０．１５ＭＰａ以上
「Ｂ」：０．１ＭＰａ以上０．１５ＭＰａ未満
「Ｃ」：０．１ＭＰａ未満【００８８】
［エンボス加工性の評価方法］
実施例及び比較例で得られた合成皮革を目視で観察し、以下のように評価した。
「Ｔ」：エンボス加工により形成された表面上のシワが均一に作製できている。
「Ｆ」：エンボス加工により形成された表面上のシワが均一でない。【００８９】
【表４】
0006521349.tif 000006
【００９０】
本発明の合成皮革である実施例９〜１２は、優れた風合い、剥離強度、及び、エンボス加工性を有することが分かった。
【要約】
本発明は、ウレタン樹脂（Ａ）、水性媒体（Ｂ）、及び、炭素原子数が１０以上の界面活性剤（Ｃ）を含有する水性ウレタン樹脂組成物により形成されたであり、密度が２００〜１，０００ｋｇ／ｍ３であることを特徴とする発泡ウレタンシートを提供する。また、本発明は、前記少なくとも、基材（ｉ）、及び、ポリウレタン層（ｉｉ）を有する合成皮革であって、前記ポリウレタン層（ｉｉ）が、請求項１〜４のいずれか１項記載の発泡ウレタンシートにより形成されているものであることを特徴とする合成皮革を提供するものである。前記ポリウレタン層（ｉｉ）は、エンボス加工されているものであってもよい。前記界面活性剤（Ｃ）は、ステアリン酸塩であることが好ましく、前記ウレタン樹脂（Ａ）は、アニオン性基を有するものであり、流動開始温度が８０℃以上であるものを用いることが好ましい。